СПОСОБ ПОЛУЧЕНИЯ ХЛОРА КАТАЛИТИЧЕСКИМ ОКИСЛЕНИЕМ ХЛОРИСТОГО ВОДОРОДА И СПОСОБ ПОЛУЧЕНИЯ ИЗОЦИАНАТОВ

-1
-1
-1
-1
1. Способ получения хлора каталитическим окислением хлористого водорода, в котором используемый поток хлористого водорода имеет содержание серы в элементарной или связанной форме менее 100 млн, предпочтительно, менее 50 млн, особенно предпочтительно менее 5 млн и наиболее предпочтительно менее 1 млн.
2. Способ получения изоцианатов фосгенированием соответствующих аминов, в котором:
a) оксид углерода подвергают взаимодействию с хлором с образованием фосгена и
b) амины подвергают взаимодействию с фосгеном с образованием изоцианатов, причем получают сырую смесь изоцианатов и газовый поток, содержащий хлористый водород, и
c) сырую смесь изоцианатов подвергают очистке дистилляцией, причем получают изоцианат и смесь, содержащую изоцианат и неупаренный остаток, с содержанием от 10 до 70% неупаренного изоцианат-остатка в расчете на массу смеси, и
d) полученную на стадии с) смесь изоцианата и неупаренного остатка с содержанием от 10 до 70% масс. направляют на другую стадию обработки, на которой регенерируют изоцианат выпариванием в кнет-сушилке или в выпарном чрене для выпаривания остатка, или регенерируют амин гидролизом остатка, а регенерированный изоцианат или регенерированный амин, по меньшей мере, частично возвращают для взаимодействия на стадию b), и
-1
-1
-1
-1
e) из полученного на стадии b) газового потока, содержащего хлористый водород, получают хлор каталитическим окислением, причем содержание серы в элементарной или связанной форме в используемом при каталитическом окислении газовом потоке, содержащем хлористый водород, в совокупности, составляет менее 100 млн, предпочтительно менее 50 млн, особенно предпочтительно менее 5 млн и наиболее предпочтительно менее 1 млн в расчете на массу используемого газового потока, и
f) полученный на стадии е) хлор, по меньшей мере, частично возвращают на стадию а) для получения фосгена.
3. Способ по п.2, в котором на стадии d) осуществляют отделение изоцианата из остатка в кнет-сушилке или в выпарном чрене для упаривания остатка, причем вводят битум с содержанием серы менее 5% в расчете на общую массу битума.
4. Способ по п.2 или 3, в котором на стадии d) осуществляют отделение изоцианата из остатка в кнет-сушилке или в выпарном чрене для выпаривания остатка, а газовый поток, содержащий хлористый водород, подаваемый на стадию е) для его окисления, очищают от серы абсорбцией.
5. Способ по п.2 или 3, в котором на стадии d) осуществляют отделение изоцианата из остатка в кнет-сушилке или в выпарном чрене для выпаривания остатка, а газовый поток, содержащий хлористый водород, подаваемый на стадию е) для окисления хлористого водорода, очищают от серы в задерживающем защитном слое.
6. Способ по п.2 или 3, в котором на стадии d) осуществляют отделение изоцианата из остатка в кнет-сушилке или в выпарном чрене для выпаривания остатка, а полученный при этом газовый поток, содержащий изоцианат, затем очищают от серы абсорбцией.
7. Способ по п.2 или 3, в котором на стадии d) осуществляют отделение изоцианата из остатка в кнет-сушилке или в выпарном чрене для выпаривания остатка, а полученный при этом газовый поток, содержащий изоцианат, затем очищают от серы в задерживающем защитном слое.
8. Способ по п.2, в котором на стадии а) оксид углерода и/или фосген очищают от серы адсорбентом.
-1
9. Способ по п.2, в котором на стадии а) получают фосген с содержанием серы в элементарной или связанной форме менее 100 млн.
10. Способ по п.2, в котором взаимодействие аминов с фосгеном на стадии b) проводят в газовой фазе.